(57)【要約】【課題】濡れた舗道面（氷面や圧雪面、雨天）でも高い耐水性、摩擦摩耗性を有する天然植物繊維を接地面に突出させて高い防滑特性を発揮する防滑履物底を提供する。【解決手段】ゴム又は合成樹脂のマトリックス中に非親水性処理した複数本束の天然植物繊維を含有し、当該非親水性処理した天然植物繊維が履物底の表面に露出することにより、複数本束の天然植物繊維の弾性及び硬度を十分に維持して防滑特性を飛躍的に向上させる。【選択図】図４
2008188220.tif 000002
【特許請求の範囲】
【請求項１】
ゴム又は合成樹脂のマトリックス中に非親水性処理した複数本束の天然植物繊維を含有し、当該非親水性処理した天然植物繊維が履物底の表面に露出することを
特徴とする防滑履物底。
【請求項２】
前記請求項１に記載の防滑履物底において、
前記非親水性処理が、天然植物繊維の微細な孔に充填し、且つ当該天然植物繊維の表面に付着して耐水物質として固化することを
特徴とする防滑履物底。
【請求項３】
前記請求項１又は２に記載の防滑履物底において、
前記非親水性処理が、微細な浸透性を有し、固化後に耐水性を有するフェノール、イソシアネート等の処理液で処理されることを
特徴とする防滑履物底。
【請求項４】
前記請求項１ないし３のいずれかに記載の防滑履物底において、
前記非親水性処理した天然植物繊維が、履物底の接地面に対してほぼ垂直に突出していることを
特徴とする防滑履物底。
【請求項５】
前記請求項１ないし４のいずれかに記載の防滑履物底において、
前記非親水性処理した天然植物繊維が、水浸漬して所定時間経過後の弾性低下率を１０％以下とすることを
特徴とする防滑履物底。
【請求項６】
前記請求項１ないし５のいずれかに記載の防滑履物底において、
非親水性処理した天然植物繊維が、前記マトリックス中の含有量を５％以上５０％以下であることを
特徴とする防滑履物底。
【請求項７】
前記請求項１ないし６のいずれかに記載の防滑履物底において、
前記非親水性処理した天然植物繊維が、履物底の接地面より５ミクロン以上、５００ミクロン以下の範囲で露出すること
を特徴とする防滑履物底。
【請求項８】
前記請求項１ないし７のいずれかに記載の防滑履物底において、
前記履物底の表面に露出する非親水性処理された天然植物繊維が、ランダムな配向方向になることを
特徴とする防滑履物底。
【発明の詳細な説明】
【技術分野】
【０００１】
本発明に係る防滑履物底は、耐水、高弾性、接着性を改質するように処理された天然植物繊維を接地面に突出させ、特に、氷面や圧雪面に加え、濡れた舗道面に対しても耐久防滑効果のある防滑履物底に関する。
【背景技術】
【０００２】
従来、氷雪面での防滑性を有するゴム組成物として、セラミック粒子を含有したものや、クルミ殻や籾殻、などの植物性粒子を含有したものなどの各種の防滑履物底が提案されている。
特開平４−２９２１０２号公報（特許文献１）に記載の防滑履物底は、カーボランダムやコランダムなどのセラミックはゴムのマトリックスとの接合が悪く、欠け落ちるため結合剤で処理して形成したチップを靴底の接地部に埋設したものが提案されている。
また、実開昭６２−２１９０５号公報（特許文献２）に記載の防滑履物底は、ガラス繊維を未加硫ゴムに混合し、これを圧延することによって、ガラス繊維を圧延方向に配向させ、接地面に対し直角になるように工夫して成形する靴底が提案されている。
さらに、特許３７７５４１３号公報（特許文献３）に記載のゴム組成物は、タイヤトレッド用ではあるが、竹炭粒子と胡桃の殻粉砕物をゴムに配合し、氷上路面の水膜を除去し、氷上摩擦と摩耗を向上させている。
さらにまた、特開２００４−２２３７４２号公報（特許文献４）に記載のゴム組成物は、天然植物繊維含有ゴム組成物が、天然繊維の引っかき効果で、相手部材との高い摩擦係数を得る知見を示している。
【特許文献１】特開平４−２９２１０２号公報
【特許文献２】実開昭６２−２１９０５号公報
【特許文献３】特許３７７５４１３号公報
【特許文献４】特開２００４−２２３７４２号公報
【発明の開示】
【発明が解決しようとする課題】
【０００３】
前記特許文献１ないし４に記載の各背景技術は、主原料のマトリックスである原料ゴムとセラミック、ガラス繊維、天然繊維、殻粉砕物、竹炭粒子等の防滑材料との親和性が十分でなく、これらの防滑材料が原料ゴムのマトリックスから剥離・脱落して防滑特性を劣化・減少させるという課題を有していた。
【０００４】
また、前記特許文献２に記載の背景技術は、ガラス繊維を接地面に垂直に突出させた靴底に関するものであり、確かに、氷面や圧雪面に加え、濡れた舗道面に対しても防滑効果があるが、近年の環境配慮型商品設計という視点から考慮すると、ガラス繊維は廃棄後の焼却残留物の問題、二酸化炭素排出削減という観点においては、依然として問題を残したままである。
【０００５】
前記防滑材料としては、生息速度の速い天然植物繊維、例えば真竹、孟宗竹等の竹類や笹類を有効活用すれば、地球温暖化対策としての二酸化炭素排出削減に効果がある環境配慮型商品となる。
【０００６】
しかしながら、防滑材料としての天然植物繊維は、親水性及び吸水性が高く、その親水性及び吸水性という本来の性能の為に弾性が低下してしまうし、ゴム配合物との接着性も好ましくないので、氷面や圧雪面に加え、濡れた舗道面では十分な耐久性が発現出来ず、防滑特性が悪化して実用には未だ至っていないという欠点があった。
【０００７】
本発明に係る防滑履物底は、前記課題を解消するためになされたもので、濡れた舗道面（氷面や圧雪面、雨天）でも高い耐水性、摩擦摩耗性を有する天然植物繊維を接地面に突出させて高い防滑特性を発揮する防滑履物底を提供することを目的とする。
【課題を解決するための手段】
【０００８】
本発明に係る防滑履物底は、ゴム又は合成樹脂のマトリックス中に非親水性処理した複数本束の天然植物繊維を含有し、当該非親水性処理した天然植物繊維が履物底の表面に露出するものである。
【０００９】
また、本発明に係る防滑履物底は必要に応じて、非親水性処理が、天然植物繊維の微細な孔に充填し、且つ当該天然植物繊維の表面に付着して耐水物質として固化するものである。
【００１０】
また、本発明に係る防滑履物底は必要に応じて、非親水性処理が、微細な浸透性を有し、固化後に耐水性を有するフェノール、イソシアネート等の処理液で処理されるものである。
また、本発明に係る防滑履物底は必要に応じて、非親水性処理した天然植物繊維が、履物底の接地面に対してほぼ垂直に突出しているものである。
【００１１】
また、本発明に係る防滑履物底は必要に応じて、非親水性処理した天然植物繊維が、水浸漬して所定時間経過後の弾性低下率を１０％以下とするものである。
また、本発明に係る防滑履物底は必要に応じて、非親水性処理した天然植物繊維が、前記マトリックス中の含有量を５％以上５０％以下であるものである。
【００１２】
また、本発明に係る防滑履物底は必要に応じて、非親水性処理した天然植物繊維が、履物底の接地面より５ミクロン以上、５００ミクロン以下の範囲で露出するものである。
また、本発明に係る防滑履物底は必要に応じて、前記履物底の表面に露出する非親水性処理された天然植物繊維が、ランダムな配向方向になるものである。
【発明の効果】
【００１３】
本発明においては、ゴム又は合成樹脂のマトリックス中に非親水性処理した複数本束の天然植物繊維を含有し、当該非親水性処理した天然植物繊維が履物底の表面に露出することにより、複数本束の天然植物繊維の弾性及び硬度を十分に維持して防滑特性を飛躍的に向上させる効果を奏する。
【００１４】
また、本発明においては、非親水性処理が、天然植物繊維の微細な孔に充填し、且つ当該天然植物繊維の表面に付着して耐水物質として固化することにより、非親水性処理された天然植物繊維とゴム等の接着性を向上させて、ゴム等のマトリックスからの剥離・脱落を未然に防止できることとなり、防滑特性を十分且つ確実に保持できる効果を有する。
【００１５】
また、本発明においては、非親水性処理が、微細な浸透性を有し、固化後に耐水性を有するフェノール、イソシアネート等の処理液で処理されることより、天然植物繊維の微細な孔及び表面にフェノール、イソシアネート等の処理液が確実に浸透及び付着した後に投錨的に固化して耐水性を備えることとなるので天然植物繊維とゴム等の接着性を向上させて、ゴム等のマトリックスからの剥離・脱落を未然に防止できることとなり、防滑特性を十分且つ確実に保持できる効果を有する。
【００１６】
また、本発明においては、非親水性処理した天然植物繊維が、履物底の接地面に対してほぼ垂直に突出していることより、非親水性処理された天然植物繊維の突出端部が履物底の接地面を確実なエッジ効果で捕捉できることとなり、防滑特性をより一層向上させることができるという効果を有する。
【発明を実施するための最良の形態】
【００１７】
以下、本発明の本実施形態に係る防滑履物底を各実験データの表１ないし表３及び図１ないし図４に基づいて説明する。本実施形態に係る防滑履物底は、ゴムマトリックス中にフェノールの処理液により非親水性処理された複数本束の竹繊維を所定の割合で混練し、この非親水性処理した複数本束の竹繊維を履物底の表面からほぼ垂直に突出させて構成される。
【００１８】
前記竹繊維は、真竹、孟宗竹等の竹類の稈が用いられ、化学的若しくは物理処理により直径０．０５ｍｍ〜０．６ｍｍに分離加工されたものを使用し、この分離加工に伴って短繊維状に加工された形状となる。
この短繊維状の竹繊維（真竹、孟宗竹等の竹類の稈）は、フェノールからなる処理液に浸漬され、このフェノール処理液から取り出した後に１６０℃で６時間オーブンにて熱処理されて非親水性処理が実行される。この非親水性処理とは、処理前の竹繊維に対して水に対して撥水性、耐久性等の点において優れた特性を備えるように処理されることを意味する。
【００１９】
この非親水性処理は、竹繊維が短繊維状であるが為に、このフェノール処理液が竹繊維の「ルーメン」と呼ばれる中空構造の微細な内部の多孔質内及び表面の微細な凹凸部までに浸透させることが重要となる。
本実施形態のゴム組成物に使用されるゴムマトリックス成分としては、天然ゴム（ＮＲ）と各種のスチレンブタジエンゴム（ＳＢＲ）、ブタジエンゴム（ＢＲ）、イソプレンゴム（ＩＲ）、ニトリルブタジエンゴム（ＮＢＲ）等のジエン系合成ゴムが挙げられ、これらのジエン系合成ゴムの単独或いは２種以上をブレンドしたものを使用することができる。
このゴムマトリックス成分には、その他充填材としての炭酸カルシウム、炭酸マグネシウム、シリカ（ホワイトカーボン）、カーボンブラックも通常通り使用することができる。
【００２０】
前記フェノール処理した短繊維状の竹繊維は、ロール又はニーダー等によるゴム混練時に、ゴム生地の粘弾性力とせん断力により繊維長５ｍｍ程度にせん断され、ほぼ均等に分散される。
【００２１】
このせん断された短繊維状の竹繊維は、ロール圧延方向に平行に配列する配向性を有する為、このロール圧延された長尺の圧延シート体を所定の長さで切断してシート体を形成し、このシート体を複数重ねて鉛直方向から裁断すると、一つの配向性を有する未加硫ゴム生地を作製することができる。
【００２２】
本実施形態形態における非親水性処理した天然植物繊維は、履物底の接地面に垂直に突出するように加工処理されており、接地面より５ミクロン以上、５００ミクロン以下の範囲で露出して接地面に対してエッジ効果を生じるようにしている。
【００２３】
本実施形態に係る防滑履物底を用いた実験例においては、５ミクロン以下でその本来のエッジ効果が見られず、５００ミクロン以上でも同様にエッジ効果を認めることができなかった。
次に、前記フェノール処理後の竹繊維と未処理の竹繊維との水吸水率及び弾性低下率を表１及び表２に基づいて比較して説明する。
【００２４】
【表１】
2008188220.tif 000003
【００２５】
【表２】
2008188220.tif 000004
【００２６】
まず、表１においてフェノール処理後の竹繊維及び未処理の竹繊維に関する吸水前の重量を測定すると共に、含水率測定器により各含水率を測定している。これらの測定後に前記各竹繊維を１時間だけ水に浸漬し、この１時間の吸水時間の後に重量を再度測定すると共に、含水率測定器により各含水率を測定している。
【００２７】
これらの結果により、フェノール処理した竹繊維は、未処理の竹繊維より極めて吸水後の含湿率が少ないことが解る。即ち、このフェノール処理された竹繊維は、未処理の竹繊維に対して撥水性が大きくなるように処理されていることとなる。
【００２８】
さらに、前記吸水前・後の弾性率及び弾性低下率を含湿率との関係で実験を行いこの実験結果を表３に示す。即ち、このフェノール処理された竹繊維は、竹繊維の「ルーメン」の多孔質内に浸透して固化して所定の硬度を保持するようになったことから、未処理の竹繊維に対して弾性率を格段に向上させると共に、弾性低下率を極力小さく抑制できることとなる。
【００２９】
【表３】
2008188220.tif 000005
【００３０】
このようにこの表３において、フェノール処理した竹繊維は、非親水性処理による撥水性と共に硬度が増大されることから、未処理の竹繊維と比較して極めて弾性低下率が小さいことが解る。
【００３１】
本実施形態に係る非親水性処理した天然植物繊維は、その吸水後の弾性低下率が、１０％以下とする構成とすることもできる。表１及び表２の実験結果から解るように、未処理の竹繊維は、吸水後の弾性低下率が一般的に１７％であり、１時間水浸漬後の氷上ウエット防滑性が低下して実用性を喪失していることが解る。
【００３２】
本実施形態の場合に非親水性処理した天然植物繊維の含有量は５％以上５０％以下であることが望ましい。この含有率は、最も添加効果が見られるのが２０〜３５％含有であり、５％以下では表面の露出面積が少なくなりすぎて効果が見られなくなり、５０％以上になると防滑効果以前に、ロール作業性が困難となり屈曲亀裂の問題が発生し出すという課題が生じることが解った。
【００３３】
なお、本実施形態に係る防滑履物底においては、非親水性処理の処理液をフェノールを用いる構成としたが、イソシアネート等の微細な浸透性を有する液体であって、固化後に耐水性を有する液体を用いることができる。
【００３４】
以上のように、本発明では非親水性処理した複数本束の天然植物繊維を所定の割合でゴム等のマトリックスに混練した履物底が提供される。この履物底を適用した紳士、婦人防水革靴は、雪寒地の生活必需商品であり、非親水性処理した天然植物含有防滑底が好適に用いられる。
【００３５】
次に、本発明に係る実施形態の実施例及び比較例を実験結果として示す表３に基づいて説明する。
各実施例及び比較例とも、通常の加硫条件により、表３記載の配合に基づく同一形状の靴底意匠を有する靴底を作製し、下記方法にて防滑性能を測定した。この表３におけるガラス繊維、未処理の竹繊維及びフェノールによる非親水性処理された竹繊維を原料ゴム等からなるマトリックスに混練して形成した靴底表面の電子顕微鏡写真を図１ないし図４に示す。この図１はガラス繊維を靴底表面にほぼ垂直に配向した場合の電子顕微鏡写真、図２は未処理の竹繊維を靴底表面にほぼ垂直に配向した場合の電子顕微鏡写真、図３及び図４は非親水性処理竹繊維を靴底表面にほぼ垂直に配向した場合の電子顕微鏡写真である。
【００３６】
（滑り性試験）
防滑性能は、ＪＩＳ−Ａ１４５４：１９９８の「６．１２滑り性試験」に基づき実施した。被試験片である「滑り片材料」は、表１記載の配合で作成した靴底を用い、床面として、「ウエットの氷」、「水浸漬後（繊維膨潤後）にウエットの氷」の二種類について評価した。
滑り抵抗係数は、Ｃ．Ｓ．Ｒ値で示される。Ｃ．Ｓ．Ｒ値は、下記式による。
Ｃ．Ｓ．Ｒ値＝Ｐmax／Ｗ
Ｐmax：最大引っ張り荷重（Ｎ）
Ｗ：鉛直荷重（７８５Ｎ）
Ｃ．Ｓ．Ｒ値として「東京都福祉のまちづくり条例施設整備マニュアル」では、建築物の床材のすべり評価指標としてＣ．Ｓ．Ｒを用いるよう求めており、誘導基準として靴を履いて歩行するところは「Ｃ．Ｓ．Ｒ＝０．４〜０．９」の値としている。
比較例１においては、ＪＩＳ−Ａ１４５４：１９９８の「６．１２滑り性試験」における防滑試験も、北海道札幌市（外気温度２℃）での氷上路面における官能防滑評価も、滑ってしまい、全く不良であった。
比較例２、実施例２においては、前項官能防滑評価にて優れた防滑性能が発現し、歩行どころか、走行することも問題無くすることが出来た。きわめて良好なる結果を得た。
前項官能防滑評価にて比較例３の竹繊維は、未処理である為、吸水による弾性、硬度低下が悪影響を及ぼし実用レベルに至る結果を発現出来なかった。
【産業上の利用可能性】
【００３７】
本発明は、地球温暖化現象を考慮した商品設計に係るものであり、あらゆるタイプの商品の靴底に添加が可能で、更なる商品数拡大により地球温暖化を防止すべく、その将来性は、計り知れない。又、工業用途としても利用可能で、防滑研磨材や防滑マットにも適している。
【図面の簡単な説明】
【００３８】
【図１】ガラス繊維を靴底表面にほぼ垂直に配向した場合の電子顕微鏡写真である。
【図２】未処理の竹繊維を靴底表面にほぼ垂直に配向した場合の電子顕微鏡写真である。
【図３】非親水性処理竹繊維を靴底表面にほぼ垂直に配向した場合の電子顕微鏡写真である。
【図４】非親水性処理竹繊維を靴底表面にほぼ垂直に配向した場合の電子顕微鏡写真である。
【図１】
2008188220.tif 000006
【図２】
2008188220.tif 000007
【図３】
2008188220.tif 000008
【図４】
2008188220.tif 000009